세 퍼 레이터 ( 단층 의 폴리프로필렌 제 세 퍼 레이터 , 기공률 55 ％, 두께 25 ㎛, 실시 예 1 에서 「 유기 세 퍼 레이터 층 」 으로서 사용 되 고 있 는 것 과 동일 ) 를 직경 19 ㎜ 의 원형 으로 타발 하 고 , 비 이온 성 계면 활성제 ( 카오 사 제조 ； 에마르 겐 210 P ) 의 3 중량 ％ 메탄올 용액 중 에 침지 하 여 바람 에 건조 시켰 다 . 한편 , 측정 대상 의 전극 을 직경 19 ㎜ 의 원형 으로 타발 했 다 . 이 들 에 전해액 을 함침 시키 고 , 이 들 을 겹쳐 , 1 쌍 의 원형 의 SUS 판 ( 직경 15 . 5 ㎜) 에 끼워 , ( SUS 판 ) / ( 원형 의 세 퍼 레이터 ) / ( 원형 의 전극 ) / ( SUS 판 ) 이 라는 구성 으로 중첩 시켰 다 . 원형 의 전극 은 그 다 공막 측 의 면 이 세 퍼 레이터 측 이 되 도록 배치 했 다 . 여기 서 전해액 은 에틸렌 카보 네이트 ( EC ) 와 디 에 틸 카보 네이트 ( DEC ) 를 EC ： DEC = 1 ： 2 ( 20 ℃ 에서 의 용적 비 ) 로 혼합 하 여 이루어지 는 혼합 용매 에 LiPF 6 을 1 몰 / 리터 의 농도 로 용해 시킨 용액 을 사용 했 다 . 이것 을 2032 형 코인 셀 에 봉입 했 다 . 코인 셀 로부터 리드선 을 취하 고 , 열전쌍 을 부착 하 여 오븐 중 에 넣 었 다 . 진폭 10 ㎷, 1 ㎑ 의 주파수 의 교류 를 인가 하 면서 , 승 온 속도 1 . 6 ℃／ 분 으로 200 ℃ 까지 승 온 시키 고 , 이 사이 의 셀 저항 을 측정 함 으로써 단락 의 발생 상황 을 확인 했 다 . 이 시험 을 10 회 실시 하 고 , 하 기 의 평가 기준 으로 평가 했 다 .